(57)【要約】【課題】Ｓｉ含有量が多い場合であっても鋼板強度や加工性を損なうことなく優れた化成処理性を有する高強度冷延鋼板及びその製造方法を提供すること。【解決手段】高強度冷延鋼板は、Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散していることを特徴とする。これにより、Ｓｉ含有量が多い場合であっても鋼板強度や加工性を損なうことなく、優れた化成処理性を有する高強度冷延鋼板を提供できる。【選択図】図１
2013256713.tif 000002
【特許請求の範囲】
【請求項１】
Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散していることを特徴とする化成処理性に優れた高強度冷延鋼板。
【請求項２】
前記少なくともＦｅを含有する領域の大きさが１００ｎｍ以下であることを特徴とする請求項１に記載の化成処理性に優れた高強度冷延鋼板。
【請求項３】
鋼板引っ張り強度が５９０ＭＰａ以上であることを特徴とする請求項１又は２に記載の化成処理性に優れた高強度冷延鋼板。
【請求項４】
前記少なくともＦｅを含有する領域がＳｉ及び／又はＭｎを含有する酸化物の領域全体の１０％以上の領域を占めることを特徴とする請求項１〜３のうち、いずれか１項に記載の化成処理性に優れた高強度冷延鋼板。
【請求項５】
請求項１に記載の鋼成分を有するスラブを１０００〜１３００℃の温度範囲内に加熱した後に熱間圧延を圧延終了温度８００℃〜１０００℃の範囲内で行い、６５０℃以下の温度で巻き取り、酸洗を行い、冷間圧延を行った後、７００〜９００℃の温度範囲内で仕上焼鈍を行うにあたり、仕上焼鈍時の加熱速度を５℃／sec以下とし、仕上焼鈍後から３００℃までの間の冷却速度を３０℃／sec以上とすることを特徴とする化成処理性に優れた高強度冷延鋼板の製造方法。
【発明の詳細な説明】
【技術分野】
【０００１】
本発明は、自動車用鋼板等に適用して好適な、化成処理性に優れた高強度冷延鋼板及びその製造方法に関する。
【背景技術】
【０００２】
近年、地球環境保全の観点から、自動車車体を軽量化することによって、自動車の燃費を改善することが求められている。一方、衝突時の乗員の安全性を確保するために、自動車車体の強度を向上させることも求められている。自動車車体の軽量化と強度向上とを同時に実現するためには、自動車車体の素材となる薄鋼板を薄肉化、且つ、高強度化することが効果的である。このため、板厚を低減した高強度薄鋼板を自動車車体の素材として採用することが積極的に進められており、最近では、自動車車体の強度部材や補強部材として引張強さが590MPa以上の高強度薄鋼板が使用され始めている。
【０００３】
一般に、自動車車体の強度部材や補強部材はプレス加工等の成形加工によって製造される。このため、自動車車体の素材には、高強度であること以外に加工性に優れることが要求される。自動車車体の素材となる鋼板を高強度化する方法としては、Ｓｉ（ケイ素）やＭｎ（マンガン）等の合金元素を添加することによって固溶強化したり、結晶粒を微細化したりする方法や、Ｎｂ（ニオブ）、Ｔｉ（チタン）、Ｖ（バナジウム）等の析出物形成元素を添加して析出強化する方法、マルテンサイト相等の硬質な変態組織を形成して強化する方法等が有効であり、既に実用化されている。
【０００４】
合金元素を添加することによって鋼板を高強度化する場合、加工性が低下することが一般的である。ところが、Ｓｉは、加工性の低下を抑制しつつ高強度化が可能であるため、鋼板の強度と加工性とを両立させる上で有用な合金元素である。しかしながら、Ｓｉは、易酸化性元素であるため、含有量の増加に伴い通常の冷延鋼板の製造工程で実施される還元性雰囲気下での焼鈍処理中に優先的に酸化されて鋼板表面近傍に濃化し、表面にＳｉ含有酸化物層を形成する。表面にＳｉ含有酸化物層が形成された冷延鋼板にリン酸塩処理を行った場合、均一、且つ、微細にリン酸塩結晶を形成することができず、部分的にリン酸塩結晶が欠損した表面状態となる。そして、リン酸塩結晶が欠損した鋼板表面に電着塗装等の塗装を施した場合、密着性の良好な電着塗膜が得られない、塗装後の耐食性が劣化する等の欠陥が生じる場合がある。
【０００５】
このような背景から、Ｓｉ含有鋼板、特に0.8質量％以上の高い濃度のＳｉを含有する冷延鋼板の化成処理性を改善する方法が数多く提案されている。具体的には、高い濃度のＳｉを含有する冷延鋼板の化成処理性を阻害する主な問題は、Ｓｉを主体とする酸化物が鋼板表面を被覆することによって、化成結晶の形成が阻害され、化成結晶にスケが生じ、電着塗膜の密着性が低下するというものである。これに対する改善策として、例えば特許文献１，２には、鋼板表層酸化物のＳｉとＭｎとの比に加えて酸化物の存在状態（大きさ、密度、被覆率）を制御することによって、化成処理性及び塗膜密着性を改善する技術が提案されている。
【０００６】
また、特許文献３には、連続焼鈍処理中の露点を0〜-20℃の範囲内に制御し、且つ、連続焼鈍処理後に濃塩酸又は濃硫酸で表層のＳｉ酸化物を除去することによって、Ｓｉ酸化物による鋼板表面被覆率及びＳｉ酸化物の大きさを制御し、化成処理性を改善する技術が提案されている。また、特許文献４には、連続焼鈍処理後に鋼板表面を2.0g/m2以上研削した後に塩酸酸洗する、又はその後さらに0.1〜0.3g/m2の研削を行うことによって、化成処理性を改善する技術が提案されている。さらに、特許文献５には、連続焼鈍処理後に0〜4のpH、10〜100℃の温度で5〜150秒間の酸洗処理を行い、その後さらに10〜14のpH、10〜100℃の温度で2〜50秒間のアルカリ処理を行うことによって、化成処理性を改善する技術が提案されている。
【０００７】
これらの技術はいずれも、鋼板表層の酸化物の組成及び存在状態を適正に制御することによって、化成処理性を改善し、電着塗装後の耐食性を改善しようとするものである。また、特許文献６には、連続焼鈍処理後の酸洗処理によって鋼板表面を片面当たり1μm以上除去し、鋼板表面及び表面から深さ1μmの範囲内の鋼板内部におけるＳｉ濃度の最大値が板厚1/4の位置におけるＳｉ濃度の1.3倍以下に制御することによって、化成処理性を改善する技術が提案されている。
【先行技術文献】
【特許文献】
【０００８】
【特許文献１】特開２００５−１８７８６３号公報
【特許文献２】特開２００５−２９０４４０号公報
【特許文献３】特開２００４−３２３９６９号公報
【特許文献４】特開２００３−２２６９２０号公報
【特許文献５】特開２００７−００９２６９号公報
【特許文献６】特開２００９−２２１５８６号公報
【発明の概要】
【発明が解決しようとする課題】
【０００９】
しかしながら、特許文献１，２に記載の方法は、表層酸化物中のＳｉとＭｎとの比や存在状態を制御する技術である。このため、特許文献１，２記載の方法によれば、必然的に鋼中に含有するＳｉとＭｎとの比が制限され、添加元素の自由度が低下し、十分な強度と加工性とを得ることが難しくなる。また、表層酸化物の組成や存在状態は、焼鈍処理時の露点や水素濃度等の影響を受けやすい。このため、優れた化成処理性を安定的に得ることは難しい。また、特許文献３に記載の方法では、製造条件が極めて限定されているため、所望の強度と加工性とを得ることが難しい。
【００１０】
また、特許文献４に記載の方法では、機械的研削を２度も行う必要があるため、製造コストが上昇する。また、特許文献５に記載の方法も同様に、酸洗処理の後にアルカリ処理を施す必要があるために、製造コストが上昇する。また、特許文献６に記載の方法は、表面のＳｉ含有酸化物が少ない場合においても鋼板表面を1μm以上除去するため、必要以上にＦｅ成分が溶解し、酸洗液中に不必要な成分が多く混入する。
【００１１】
本発明は、上記課題に鑑みてなされたものであって、その目的は、Ｓｉ含有量が多い場合であっても鋼板強度や加工性を損なうことなく優れた化成処理性を有する、化成処理性に優れた高強度冷延鋼板及びその製造方法を提供することにある。
【課題を解決するための手段】
【００１２】
上記課題を解決し、目的を達成するために、本発明に係る化成処理性に優れた高強度冷延鋼板は、Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散していることを特徴とする。
【００１３】
少なくともＦｅを含有する領域の大きさは１００ｎｍ以下であることが好ましい。なお、ここでいう領域の大きさとは、領域の長辺の平均長さのことを意味する。面積で換算する場合には、領域の大きさは長辺も短辺も１００ｎｍであったときの正方形換算の面積である０．０１μｍ２以下とすることが好ましい。
【００１４】
鋼板引っ張り強度は５９０ＭＰａ以上であることが好ましい。
【００１５】
少なくともＦｅを含有する領域がＳｉ及び／又はＭｎを含有する酸化物の領域全体の１０％以上の領域を占めることが好ましい。
【００１６】
上記課題を解決し、目的を達成するために、本発明に係る化成処理性に優れた高強度冷延鋼板の製造方法は、本発明に係る化成処理性に優れた高強度冷延鋼板の鋼成分を有するスラブを１０００〜１３００℃の温度範囲内に加熱した後に熱間圧延を圧延終了温度８００℃〜１０００℃の範囲内で行い、６５０℃以下の温度で巻き取り、酸洗を行い、冷間圧延を行った後、７００〜９００℃の温度範囲内で仕上焼鈍を行うにあたり、仕上焼鈍時の加熱速度を５℃／sec以下とし、仕上焼鈍後から３００℃までの間の冷却速度を３０℃／sec以上とすることを特徴とする。
【発明の効果】
【００１７】
本発明に係る化成処理性に優れた高強度冷延鋼板及びその製造方法によれば、Ｓｉ含有量が多い場合であっても鋼板強度や加工性を損なうことなく優れた化成処理性を有する高強度冷延鋼板を提供できる。
【図面の簡単な説明】
【００１８】
【図１】図１は、実施例の焼鈍処理後表面のSEM像及び構造を示す図である。
【図２】図２は、比較例の焼鈍処理後表面のSEM像を示す図である。
【図３Ａ】図３Ａは、実施例の化成処理後表面のSEM像を示す図である。
【図３Ｂ】図３Ｂは、図３Ａの拡大図である。
【図４Ａ】図４Ａは、比較例の化成処理後表面のSEM像を示す図である。
【図４Ｂ】図４Ｂは、図４Ａの拡大図である。
【発明を実施するための形態】
【００１９】
本発明の発明者らは、冷延鋼板の焼鈍処理を種々検討し、焼鈍処理後の鋼板の表面構造と化成処理性との関係を鋭意検討した。その結果、本発明の発明者らは、化成処理性に優れた冷延鋼板では、表面に形成されたＳｉやＭｎを含有する酸化物領域の中に少なくともＦｅを含む領域が分散していることを知見した。化成処理性を左右する要因は、化成処理液と冷延鋼板との間での溶出反応の起こり易さや溶出反応起点の数であると考えられる。冷延鋼板表面にＳｉやＭｎを含有する酸化物領域が存在すると、その部分では鉄の溶出反応が起こりにくく、化成処理結晶が成長できない。
【００２０】
このため、一般に、ＳｉやＭｎを多く含有する冷延鋼板の製造時には、ＳｉやＭｎを含有する酸化物が表面に濃化しない条件で焼鈍処理を行うことが普通である。ところが、本発明の発明者らの知見によれば、ＳｉやＭｎを含有する酸化物領域内に少なくともＦｅを含む微細な領域を分散させることによって、少なくともＦｅを含む微細な領域によって化成処理時の化成処理液の濡れ性や溶出反応起点を確保できるため、正常な化成処理結晶が成長することによって化成処理性を向上できる。
【００２１】
以下、本発明の一実施形態である高強度冷延鋼板について説明する。
【００２２】
本発明の一実施形態である高強度冷延鋼板は、Ｓｉを0.5質量％以上3.0質量％以下、Ｍｎを0.1質量％以上3.0質量％以下含有し、残部がＦｅ及び不可避的不純物からなる。Ｓｉ及びＭｎは、鋼板の加工性を低下させずに強度を上げる元素であり、強度と加工性とのバランスを向上させるために必要である。また、Ｃ（炭素）の含有量は0.05質量％以上0.2質量％以下の範囲内とする。Ｃの含有量が下限値未満であると、固溶、析出、細粒化、及び変態等による強化の効果がほとんど見られなくなる。一方、Ｃの含有量が上限値超えであると、固溶、析出、細粒化、及び変態等による強化の効果が飽和し、製造コストが上昇する。これらの添加元素によって目的とする鋼板特性（例えば鋼板引っ張り強度が５９０ＭＰａ以上等）が得られるが、上記の添加元素に加えて下記の元素を添加してもよい。これらの元素を添加する場合の好ましい範囲は以下の通りである。
【００２３】
Ｐ（リン）の含有量は、好ましくは0.1質量％以下、さらに好ましくは0.02質量％以下である。Ｐの含有量が上限値超えであると、耐食性が劣化傾向になるためである。Ｓ（硫黄）の含有量は、好ましくは0.01質量％以下、さらに好ましくは0.002質量％以下である。Ｓの含有量が上限値超えであると、耐食性が劣化傾向になるためである。
【００２４】
Ａｌ（アルミニウム）の含有量は0.01質量％以上0.1質量％以下の範囲内にすることが望ましい。また、Ｎ（窒素）の含有量は0.005質量％以下にすることが望ましい。また、上記の元素に加え、必要に応じてさらにＴｉ、Ｎｂ、Ｖ、Ｍｏ（モリブデン）、Ｃｕ（銅）、及びＮｉ（ニッケル）のうちの１種又は２種以上を含有することもできる。
【００２５】
本発明の高強度冷延鋼板は、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散していれば、製造方法は限定するものではないが、所望の表面状態が得られる製造方法の一例について説明する。
【００２６】
本実施形態では、本発明に適合する成分組成を有する鋼を常法の製鋼プロセスで溶製してスラブとし、このスラブに対して熱間圧延する工程、冷間圧延する工程、冷間圧延後の鋼板を焼鈍する工程、及び必要に応じ酸洗工程を施すことによって、化成処理性に優れた高強度冷延鋼板を製造する。
【００２７】
熱間圧延する工程は、一旦室温まで冷却したスラブを加熱炉で1000℃以上の温度に再加熱してから行うことが通常である。しかしながら、スラブ製造後（連続鋳造後）、再加熱することなく直ちに圧延する直送圧延（直接圧延）するプロセスや、室温まで冷却することなく温片状態で加熱炉に装入し、軽加熱又は保温を行ってから圧延するプロセスを採用してもよい。
【００２８】
スラブを再加熱する場合、スラブ加熱温度は1000℃以上にすることが好ましい。スラブ加熱温度の上限値は特に限定されないが、スラブ加熱温度が1300℃を超えると酸化重量の増加に伴いスケールロスが増大したり、表面欠陥が発生したりすることがあることから、1300℃をスラブ加熱温度の上限値とすることが好ましい。
【００２９】
熱間圧延を行う工程では、必要に応じて粗圧延を行った後、圧延終了温度を800℃以上として仕上圧延を行い熱延鋼板とすることが好ましい。仕上圧延の終了温度が800℃を下回ると、鋼板組織の不均一を招き、加工性を低下させる場合がある。一方、仕上圧延終了温度の上限値は、特に限定されないが、過度に高い温度で圧延するとスケール痕等の表面欠陥の原因となるので、仕上圧延終了温度の上限値は1000℃とすることが好ましい。熱間圧延後は650℃以下の温度で鋼板を巻き取ることが好ましい。巻取温度が650℃を超えると、巻取後に多量のスケールが生成し、冷間圧延前の酸洗負荷が大きくなる。
【００３０】
次に、上記のようにして得た熱延鋼板に対し酸洗処理を行うことによって表面スケールを除去した後、冷間圧延工程を行う。この冷間圧延工程は、所望の寸法及び形状の冷延鋼板を得ることができれば特に限定されない。なお、冷間圧延工程前の酸洗処理は、熱延鋼板の表面スケールが極めて少ない場合には、省略することもできる。
【００３１】
冷間圧延工程後の冷延鋼板に対しては、所望の強度と加工性とを付与するため、焼鈍処理が施される。冷間圧延工程後の冷延鋼板に対しては、所望の強度と加工性とを付与するため、焼鈍処理が施される。焼鈍炉に導入する雰囲気ガスは0.1〜50体積％のＨ２（水素）を含み、残部はＮ２（窒素）及び不可避的不純物とすることが好ましい。Ｈ２濃度が0.1体積％未満では鋼板表面のＦｅ酸化物を還元するＨ２が不足し、Ｈ２濃度が50体積％を超えてもＦｅ酸化物の還元反応が飽和するためである。Ｈ２濃度そのものやＮ２濃度とＨ２濃度との比率、また焼鈍温度等を変更することによって、焼鈍時に鋼板表面に濃化するＳｉ及び／又はＭｎを含有する酸化物の領域内に少なくともＦｅを含有する領域を分散させることができる。
【００３２】
また、露点が-25℃超になると炉内に存在する水に含まれる酸素による酸化が著しくなり、ＳｉやＭｎ等の内部酸化が過度に起こるため、露点は-25℃以下とすることが好ましい。これにより、焼鈍炉内は鉄の還元性雰囲気となり、酸化処理で生成された鉄の酸化物の還元が起こる。このとき、還元により鉄と分離された酸素は、一部鋼板内部に拡散し、ＳｉやＭｎ等と反応することによって、酸化物を形成する。ＳｉやＭｎ等が鋼板内部で酸化し、溶融めっきと接触する鋼板最表面のＳｉやＭｎ等を含有する酸化物が減少するため、めっき密着性は良好となる。
【００３３】
焼鈍処理の際は、700〜900℃の温度域に鋼板を加熱保持することが好ましく、750〜850℃がさらに好ましい。また、材質調整の観点及びＳｉ及び／又はＭｎを含有する酸化物領域内にＦｅを含有する領域を分散させる観点から、昇温速度５℃／sec以下で鋼板を加熱することが望ましい。加熱保持温度が700℃未満では、十分に再結晶が起こらず、加工性が低下する。一方、加熱保持温度が900℃を超えると、組織が粗大化し、強度と延性とのバランスが低下する。また、加熱保持時間は、10秒以上が好ましく、30秒以上がより好ましく、鋼板の材質を均一化するためには60秒以上であることがより好ましく、さらに好ましくは120秒以上である。一方、加熱保持時間の上限値は、生産性を考慮して600秒であることが好ましい。また、加熱保持後の冷却は、平均冷却速度30℃／秒以上で300℃以下まで急冷することが好ましい。冷却速度が30℃／秒未満では、変態組織による強度向上が図れないため、所望の強度を得るために合金元素を多量に添加する必要があり、原料コストが上昇する。
【００３４】
上記急冷後はそのままとする、又は、室温近くまで冷却後、再加熱して100〜450℃の温度に3〜30分間保持することが好ましい。また、焼鈍処理時の雰囲気は、水素・窒素雰囲気で実施することが望ましい。このときの水素濃度は0.1〜50体積%程度が望ましく、更に好ましくは5〜20%が望ましい。水素濃度そのものや窒素濃度と水素濃度との比率、また焼鈍温度等を変更することによって、焼鈍時に鋼板表面に濃化するＳｉ及び／又はＭｎを含有する酸化物の領域内に少なくともＦｅを含有する領域を分散させることができる。焼鈍処理前に予備的に酸化処理を行ってもよい。
【００３５】
さらに、焼鈍処理後の鋼板表面状態によっては酸洗処理を行っても良い。酸洗方法については、特に手法は問わないが、電解酸洗が好ましい。焼鈍工程までに生成したＦｅスケール及びＳｉ含有酸化物を除去する観点から電流密度は1A/dm2以上であることが好ましい。電解酸洗処理においては、陰極→陽極又は陽極→陰極の交番電解である方がより好ましい。その理由は、鋼板を陰極に保持したままでは酸洗効果が小さい、また鋼板を陽極に保持したままでは電解時に溶出するＦｅが酸洗液中に蓄積し、酸洗液中のＦｅ濃度が増大するためである。このような酸洗液が鋼板表面に付着すると乾き汚れ等の問題が発生するため、交番電解による酸洗処理が好ましい。
【００３６】
本発明の製造方法においては、上記酸洗工程後の鋼板は、水洗し、中和処理を施すことが好ましい。さらに、化成処理性及び塗装後耐食性をより向上するために、上記酸洗処理後、化成結晶の生成、成長を促進したり、均一微細化したりする効果のあるＮｉ等を５mg/m2以上50mg/m2以下程度付着させる処理を施してもよい。さらに、上記焼鈍処理後の鋼板に、形状矯正や表面粗度を調整するため又は材質を制御するために、伸び率5％以下の調質圧延を施してもよい。
【００３７】
〔実施例〕
本実施例では、C：0.09質量%、Si：1.4質量%、Mn：1.9質量%を含有するスラブを板厚2.5mmになるまで熱間圧延し、熱延鋼板を580℃で巻き取った。比較例では焼鈍雰囲気を水素濃度9%、実施例では焼鈍雰囲気を水素濃度12%とした。実施例での焼鈍条件として昇温速度5℃/secで830℃まで昇温し、この温度で60秒間保持した。比較例では昇温時の到達温度及び保持時間は同じだが、昇温速度を10℃/secとして焼鈍処理を実施した。そして、焼鈍処理後に酸洗処理を行わずに化成処理を実施した。実施例の焼鈍処理後表面のSEM像及び構造を図１（ａ），（ｂ）、比較例の焼鈍処理後表面のSEM像を図２に示す。図１（ａ），（ｂ）に示すように、実施例では、数ミクロン程度の大きさを有するＳｉやＭｎを含有する酸化物領域２の周囲に焼鈍処理によって生成した還元鉄被覆領域１が存在し、酸化物領域２内には10〜100nmの大きさの少なくともＦｅを含有する領域３が分散している。また、少なくともＦｅを含有する領域３は酸化物領域２全体の１０％以上の領域を占めている。
【００３８】
一般に、ＳｉやＭｎを含有する酸化物領域２では化成処理反応が起こりにくく、還元鉄被覆領域１では化成処理反応が起こりやすい。このため、ＳｉやＭｎを含有する酸化物領域２では化成処理後にスケ等の不良が発生する。ところが、図１（ａ），（ｂ）に示すように、ＳｉやＭｎを含有する酸化物領域２内に少なくともＦｅを含む微細な領域３が分散していると、化成処理反応が正常に進み、ＳｉやＭｎを含有する酸化物領域２においても正常な化成処理結晶が成長できる。図３Ａ，３Ｂは、実施例の化成処理後鋼板表面を示す。図４Ａ，４Ｂは、比較例の化成処理後鋼板表面を示す。図３Ａ，３Ｂと図４Ａ，４Ｂとの比較から明らかなように、比較例では化成結晶のスケが生じるが、実施例ではスケの発生なく、緻密な化成結晶の成長が観察できた。
【符号の説明】
【００３９】
１  還元鉄被覆領域
２  酸化物領域
３  少なくともＦｅを含む領域
【図１】
2013256713.tif 000003
【図２】
2013256713.tif 000004
【図３Ａ】
2013256713.tif 000005
【図３Ｂ】
2013256713.tif 000006
【図４Ａ】
2013256713.tif 000007
【図４Ｂ】
2013256713.tif 000008